(57)【特許請求の範囲】
【請求項１】
（Ａ）水酸基または加水分解性基を有するケイ素を分子中に少なくとも１個有する有機化合物；１００重量部、（Ｂ）スズ系湿気硬化触媒またはテトラプロポキシチタン；０．０１〜１０重量部、（Ｃ）アルカリ性を呈する化合物；０．０１〜１５重量部、（Ｄ）ベンゾトリアゾール誘導体；０．０１〜２０重量部、（Ｅ）ベンゾトリアゾール誘導体を溶解する可塑剤；１００〜１５０重量部、からなることを特徴とする湿気硬化と同時に消色する室温硬化性組成物。
【請求項２】
前記（Ａ）成分の主鎖がオルガノポリシロキサン、アルキレンオキサイド重合体、ポリエーテル、エーテル・エステルブロック共重合体、ポリウレタン樹脂、ポリアクリル酸エステル重合体、ポリブタジエン、ポリイソプレン、スチレン−ブタジエン共重合体、アクリルニトリル−ブタジエン共重合体、エチレン−プロピレン共重合体、エチレン−アクリル酸エステル共重合体、ポリクロロプレン、ポリイソブチレンである、請求項１に記載の室温硬化性組成物。
【請求項３】
さらに（Ｆ）無機充填材を添加する請求項１〜２に記載の室温硬化性組成物。
【発明の詳細な説明】
【０００１】
【発明の属する技術分野】
本発明は湿気により硬化する室温硬化性組成物であり湿気による架橋と同時に組成物の色が消色する硬化性組成物に関するものである。
【０００２】
【従来の技術】
従来、大気中の湿気と反応し架橋硬化する組成物としてシリコーン組成物などが公知である。シリコーン組成物はアルコキシシランなどの加水分解性基を有するケイ素を分子内に含む化合物とスズ化合物などの湿気硬化触媒からなる組成物であり、空気中の水分により架橋し弾性体状に硬化する。シリコーン組成物以外にも加水分解性基を有するケイ素を分子内に含み、主鎖がアルキレンオキサイド重合体、ポリウレタン樹脂、ポリアクリル酸エステル重合体、ポリイソブチレンなどの飽和炭素系有機重合体などからなる化合物を硬化性成分とする湿気硬化組成物が市販されている。これらは優れた作業性、経済性、耐候性、密着性、電気特性などから接着剤、粘着剤、塗料、コーティング剤、シール剤として工業的に広く利用されている。
【０００３】
【発明が解決しようとする課題】
上述した加水分解性基を有するケイ素含有有機化合物は一液組成物と二液混合組成物として提供されているが、一液組成物は混合の手間がかからないことから手軽に使用できる点が優れている。これらの一液組成物は密閉容器で保存され、使用時に容器から排出することにより空気中の湿気と反応し硬化する。しかし、架橋反応は急激に起こるものではなく、どの程度硬化が進行しているかどうか外見では判断できない。硬化度合いを指触により確認すると硬化物の外観が汚くなってしまう。また、硬化性組成物を接着剤として使用する場合、硬化したかどうか被接着物を動かしてしまうと本来の接着力が得られなくなってしまい確認することはできなかった。よって、硬化性組成物の硬化度合いを確認できる方法が望まれていた。
【０００４】
本発明はその要望を満たすことができるものであり、湿気硬化性を損なうことなく、硬化物に悪影響を与えることがなく、目視により硬化度合いが確認できるものである。すなわち湿気硬化により消色または変色する室温硬化性組成物を提供するものである。
【０００５】
【課題を解決するための手段】
本発明の組成物は（Ａ）水酸基または加水分解性基を有するケイ素を分子中に少なくとも１個有する有機化合物；１００重量部、（Ｂ）スズ系湿気硬化触媒またはテトラプロポキシチタン；０．０１〜１０重量部、（Ｃ）アルカリ性を呈する化合物；０．０１〜１５重量部、（Ｄ）ベンゾトリアゾール誘導体；０．０１〜２０重量部、（Ｅ）ベンゾトリアゾール誘導体を溶解する可塑剤；１００〜１５０重量部、からなることを特徴とする湿気硬化と同時に消色する室温硬化性組成物である。
【０００６】
以下に、本発明を詳細に説明する。本発明に用いる湿気で架橋する有機化合物（Ａ）は空気中の湿気や充填材中に含まれる水分などにより（Ａ）成分が架橋反応を起こし、その結果、分子が重合し硬化するものである。
【０００７】
（Ａ）成分の主鎖としては、オルガノポリシロキサン、アルキレンオキサイド重合体、ポリエーテル、エーテル・エステルブロック共重合体、ポリウレタン樹脂、ポリアクリル酸エステル重合体、ポリブタジエン、ポリイソプレン、スチレン−ブタジエン共重合体、アクリルニトリル−ブタジエン共重合体、エチレン−プロピレン共重合体、エチレン−アクリル酸エステル共重合体、ポリクロロプレン、ポリイソブチレンなどの飽和炭素系有機重合体などが挙げられる。
【０００８】
水酸基または加水分解性基を有するケイ素は湿気により縮重合反応を起こす官能基であり、具体的にはハロゲン化シリル基、アルコキシシリル基、アルケニルオキシシリル基、アシロキシシリル基、アミノシリル基、アミノオキシシリル基、オキシムシリル基、アミドシリル基などが挙げられる。加水分解性基は１つのケイ素に１個〜３個結合することができる。この中でも特に取り扱いが容易である点でアルコキシシリル基、オキシムシリル基、アルケニルオキシシリル基などが好ましい。これらは（Ａ）成分の分子内の末端に存在していても、側鎖に存在していてもよいが、好ましくは両末端に存在するものである。
【０００９】
本発明で用いる（Ａ）成分の数平均分子量は特に制約はなく、接着・シール剤に使われる時、高分子量のものが望ましく、塗料、コーティング剤などに使用される場合、低分子量のものが望ましい。このような有機重合体は公知の方法によって製造されることができるが、市販されているものを使用してもよい。例えば、変成シリコーン組成物である鐘淵化学工業（株）のＭＳポリマー、飽和炭素系有機重合体である鐘淵化学工業（株）のＥＰＩＯＮポリマーなどが挙げられる。
【００１０】
（Ａ）成分の湿気硬化性を促進する成分として（Ｂ）成分を添加する必要がある。（Ｂ）成分は、スズ系湿気硬化触媒またはテトラプロポキシチタンである。スズ系湿気硬化触媒としては例えば、ジブチルスズビストリエトキシシリケート、ジブチルスズジメトキサイド、ジブチルスズジアセテート、ジブチルスズジラウレート、ブチルスズトリ−２−エチルヘキソエート、カプリル酸第１スズ、ナフテン酸スズ、オレイン酸スズ、ブチル酸スズ、ナフテン酸亜鉛、などが挙げられる。これらの中ではジブチルスズジメトキサイド、ジブチルスズビスアセチルアセトナートなどのキレート化合物は室温硬化触媒としての活性が高く、硬化性組成物の硬化速度が速くなるのでより好ましい。これらの硬化触媒は、単独で使用してもよく、２種以上併用してもよい。
【００１１】
これらの湿気硬化触媒の使用量は、（Ａ）成分１００部に対して０．０１〜１０重量部、特に０．１〜５重量部が好ましい。湿気硬化触媒の配合量が０．０１重量部より少ないと得られる樹脂組成物の硬化速度が遅くなり、一方１０重量部より多いと得られる硬化物の物性が低下するばかりでなく、経済的にも不利益であり、いずれも好ましくない。
【００１２】
（Ｃ）成分のアルカリ性を呈する化合物は金属水酸化物、金属酸化物などの無機アルカリ物質、またはアミン化合物などの有機アルカリ物質である。これらのアルカリ性を呈する化合物の存在下で後述する（Ｄ）ベンゾトリアゾール誘導体は黄色く発色する。
【００１３】
金属水酸化物として、水酸化カリウム、水酸化ナトリウム、水酸化マグネシウム、水酸化カルシウム、水酸化アルミニウム、水酸化亜鉛、水酸化バリウム、水酸化チタン、水酸化コバルト、水酸化鉄、水酸化銅などを挙げることができる。金属酸化物としては酸化カルシウムが挙げられる。これらの金属水酸化物の中で入手が容易で比較的安価であり、また配合後室温硬化性組成物の保存安定性の点から、最も利用しやすいのは水酸化マグネシウム、水酸化アルミニウム、水酸化カルシウムである。
【００１４】
有機アルカリ物質としてはアミン化合物が挙げられる。アミン化合物はモノー、ジー、ポリアミンのいずれのアミンが使用可能である。例えば、エチルアミン、プロピルアミン、ブチルアミン、ラウリルアミンなどが挙げられる。ポリアミンとしてはエチレンジアミン、プロピレンジアミン、ブチレンジアミン、ジエチレントリアミン、トリエチレンテトラミン、テトラエチレンペンタミン、ペンタエチレンヘキサミン、ヘキサメチレンジアミン、トリメチルヘキサメチレンジアミン、Ｎ−アミノエチルピペラジン、１，２−ジアミノプロパン、イミノビスプロピルアミン、メチルイミノビスプロピルアミン、１，５−ジアミノ−２−メチルペンタン、メタキシレンジアミン、ポリアミドアミン、イソホロンジアミン、１，３−ビスアミノメチルシクロヘキサン、１−シクロヘキシルアミノ−３−アミノプロパン、３−アミノメチル−３，３，５−トリメチル−シクロヘキシルアミン、ノルボルナンジアミノメチルなどのノルボルナンジアミン類などが挙げられる。他のアルカリ性有機化合物としては例えば、テトラブチルアンモニウム、１，４ビス（３−アミノプロピル）ピリジンなどが挙げられる。
【００１５】
更にアミノシランなどが使用できる。これらのアミノシランは１分子中にアルコキシ基を２個または３個もち、さらにアミノ基をもつシラン化合物である。具体的には、（β−アミノエチル）−β−アミノエチルトリアルコキシシラン、（β−アミノエチル）−γ−アミノプロピルトリアルコキシシラン、（γ−アミノプロピル）−β−アミノエチルトリアルコキシシラン、（γ−アミノプロピル）−β−アミノプロピルトリアルコキシシラン、アミノプロピルトリアルコキシシラン、アミノプロピルメチルジアルコキシシラン、Ｎ−メチルアミノプロピルトリメトキシシラン、Ｎ−ベンジルアミノプロピルトリメトキシシラン等の２級アミンのシラン化合物、３−アミノプロピルトリメトキシシラン、（β−アミノエチル）−γ−アミノプロピルトリアルコキシシラン、（γ−アミノプロピル）−β−アミノエチルトリアルコキシシラン、（γ−アミノプロピル）−γ−アミノプロピルトリアルコキシシラン、アミノプロピルトリアルコキシシラン、アミノプロピルメチルジアルコキシシラン等の１級アミンのシラン化合物、また、アクリレートモノマーとマイケル付加反応によって得られる２級アミノシラン化合物などが挙げられる。アルコキシ基は加水分解性基であり、メトキシ基、エトキシ基、プロポキシ基、プロペノキシ基などが挙げられる。これらの１種もしくは２種以上のアミノシラン化合物が好適に用いられる。
【００１６】
これらの有機アルカリ性化合物の中、硬化促進剤及び密着付与剤の効果が兼ねることからアミノシランがより望ましい。これらのアルカリ性化合物の使用量は、（Ａ）成分の１００重量部に対して０．０１〜１５重量部、特に０．１〜１０重量部が好ましい。
【００１７】
本発明に用いる（Ｄ）成分はベンゾトリアゾール誘導体である。この成分は本来紫外線吸収剤として添加されることが公知であり、プラスチック、ゴム、塗料、接着剤、シール剤の耐候性や耐光性を付与するために広く使われていたものである。本発明ではベンゾトリアゾール誘導体は本来の紫外線吸収剤の機能に加え、（Ｃ）アルカリ性物質と後述する（Ｅ）成分の相互作用により、黄色物質を生じる。詳細の反応機構は明確ではないが、生成した黄色物質はアルコール、酢酸、オキシム、アセトンなどの化合物に曝すと脱色する。即ち、加水分解性基を持つケイ素を有する有機化合物は空気中の湿気によって架橋反応を起こし、アルコール、酢酸、オキシム、アセトンなどのガスが放出する。これらのガスによって本来黄色の配合物は脱色し無色となると予想される。湿気架橋反応の進行に伴い、色は黄色から無色になり、未硬化部分は黄色なので、硬化反応はどこまで進行しているのが目視で確認することができる。
【００１８】
これらのベンゾトリアゾール誘導体の具体例は２−（２′−ヒドロキシフェニル）ベンゾトリアゾール、２−（２′−ヒドロキシ−５′−メチルフェニル）ベンゾトリアゾール、２−（２′−ヒドロキシ−５′−メチルフェニル）−５−カルボン酸ブチルエステルベンゾトリアゾール、２−（２′−ヒドロキシ−５′−メチルフェニル）−５，６−ジクロロベンゾトリアゾール、２−（２′−ヒドロキシ−５′−メチルフェニル）−５−エチルスルホンベンゾトリアゾール、２−（２′−ヒドロキシ−５′−ｔ−ブチルフェニル）−５−クロロベンゾトリアゾール、２−（２′−ヒドロキシ−５′−ｔ−ブチルフェニル）ベンゾトリアゾール、２−（２′−ヒドロキシ−５′−アミノフェニル）ベンゾトリアゾール、２−（２′−ヒドロキシ−３′，５′−ジメチルフェニル）ベンゾトリアゾール、２−（２′−ヒドロキシ−３′，５′−ジメチルフェニル）−５−メトキシベンゾトリアゾール、２−（２′−メチル−４′−ヒドロキシフェニル）ベンゾトリアゾール、２−（２′−ステアリルオキシ−３′，５′−ジメチルフェニル）−５−メチルベンゾトリアゾール、２−（２′−ヒドロキシ−５−カルボン酸フェニル）ベンゾトリアゾールエチルエステル、２−（２′−ヒドロキシ−３′，５′−ジ−ｔ−ブチルフェニル）−５−クロロベンゾトリアゾール、２−（２′−ヒドロキシ−３′−メチル−５′−ｔ−ブチルフェニル）−５−クロロベンゾトリアゾール、２−（２′−ヒドロキシ−３′−ｔ−ブチル−５′−メチルフェニル）−５−クロロベンゾトリアゾール、２−（２′−ヒドロキシ−５′−メトキシフェニル）ベンゾトリアゾール、２−（２′−ヒドロキシ−３′，５′−ジ−ｔ−ブチルフェニル）−５−クロロベンゾトリアゾール、２−（２′−ヒドロキシ−５′−シクロヘキシルフェニル）ベンゾトリアゾール、２−（２′−ヒドロキシ−４′，５′−ジメチルフェニル）−５−カルボン酸ベンゾトリアゾール、２−（２′−ヒドロキシ−５−メチルフェニル）−５−カルボン酸ブチルエステルベンゾトリアゾール、２−（２′−ヒドロキシ−４′，５′−ジクロルフェニル）ベンゾトリアゾール、２−（２′−ヒドロキシ−３′，５′−ジメチルフェニル）−５−エチルスルホベンゾトリアゾール、２−（２′−ヒドロキシ−４′−オクトキシフェニル）ベンゾトリアゾール、２−（２′−ヒドロキシ−５′−メトキシフェニル）−５−メチルベンゾトリアゾール、２−（２′−ヒドロキシ−５′−メチルフェニル）−５−カルボン酸エステルベンゾトリアゾール、２−（２′−アセトキシ−メチルフェニル）ベンゾトリアゾールなどが挙げられる。
【００１９】
これらの誘導体はチバ・スペシャルティ・ケミカル（株）のＴＩＮＵＶＩＮという商品名で販売されている。具体的に例えれば、ＴＩＮＵＶＩＮ２１３、ＴＩＮＵＶＩＮ  Ｐ、ＴＩＮＵＶＩＮ２３４、ＴＩＮＵＶＩＮ３２０、ＴＩＮＵＶＩＮ３２６、ＴＩＮＵＶＩＮ３２７、ＴＩＮＵＶＩＮ３２８、ＴＩＮＵＶＩＮ３２９、ＴＩＮＵＶＩＮ５７１などが使用されることができる。
【００２０】
上記ベンゾトリアゾール誘導体の配合量は、（Ａ）成分１００部に対して０．０１〜２０重量部、特に０．１〜１０重量部が好ましい。０．１重量部より少ない時は湿気硬化時の色変化の度合いが小さく分かりづらい。一方、１０重量部より多い時は、ベンゾトリアゾールを溶解するに当たり大量な溶媒が必要となり、得られた組成物の物性が低下するという問題がおこり、いずれも好ましくない。
【００２１】
本発明に用いる（Ｅ）成分はベンゾトリアゾール誘導体を溶解する成分であり、有機溶剤、可塑剤、モノマー、オリゴマーなどベンゾトリアゾール誘導体を溶解し、かつ（Ａ）成分に溶解または相溶するものである。さらに、本発明の室温硬化性組成物の保存安定性ならびに硬化後の物性に悪影響を与えない化合物が好ましい。ベンゾトリアゾール誘導体を溶かす有機溶媒としてトルエン、キシレンなどの芳香族溶剤、塩化芳香族溶剤、塩化炭化水素、炭化水素、ケトン、エテル、エステルなどが挙げられる。また、可塑剤もベンゾトリアゾールを溶かす成分として使用が可能である。例えば、ジオクチルフタレート、ジブチルフタレート、ブチルベンジルフタレート等のようなフタル酸エステル類；アジピン酸ジオクチル、コハク酸イソデシル、セバシン酸ジブチル等のような脂肪族二塩基酸エステル類；ジエチレングリコールジベンゾエート、ペンタエリスリトールエステル等のようなグリコールエステル類；オレイン酸ブチル、アセチルリシノール酸メチル等のような脂肪族エステル類；リン酸トリクレジル、リン酸トリオクチル、リン酸オクチルジフェニル等のようなリン酸エステル類；エポキシ化大豆油、エポキシステアリン酸ベンジル等のようなエポキシ可塑剤類；２塩基酸と２価アルコールとのポリエステル類等のポリエステル系可塑剤；ポリプロピレングリコールやその誘導体等のポリエーテル類；ポリ−α−メチルスチレン、ポリスチレン等のポリスチレン類；ポリブタジエン、ブタジエン−アクリロニトリル共重合体、ポリクロロプレン、ポリイソプレン、ポリブテン、塩素化パラフィン類等の可塑剤が単独又は２種以上の混合物の形で使用できる。
【００２２】
これらの（Ｅ）成分の使用量はベンゾトリアゾール誘導体を溶かす量であればよい。（Ｄ）成分の使用量により必要な添加量は変動するが（Ａ）成分１００部に対し１５０〜２００部添加できる。前述したとおり（Ｃ）〜（Ｅ）成分を混合したものを（Ａ）成分と組み合わせることにより黄色に発色し湿気硬化と同時に消色する。溶解工程として加熱撹拌が一般的に用いられる。
【００２３】
本発明に用いる（Ｆ）成分は無機充填材である。一般的に無機充填材の役割は有機重合体の補強である。工業的によく用いる無機充填材として重質炭酸カルシウム、コロイド軽質炭酸カルシウム、タルク、ヒュームドシリカ、焼成シリカ、沈降シリカ、粉砕シリカ、溶融シリカ、石英粉末、珪藻土、沈降性炭酸カルシウム、重質炭酸カルシウム、炭酸マグネシウム、水酸化マグネシウム、炭酸亜鉛、アルミナ、水酸化アルミ、ろう石クレー、カオリンクレー、焼成クレー等が挙げられる。これらの無機充填材はいずれも本発明に用いることが可能であるが、コロイド炭酸カルシウムはより効果的である。
【００２４】
本発明において（Ｆ）成分は組成物の補強以外に組成物の色を白濁させることにより黄色から消色または変色する色変化が目視により確認しやすいという効果も果たす。（Ｆ）成分が添加されない場合は組成物の色は黄色透明であり、効果により無色透明に変色するが目視による確認はわかりづらいが、（Ｆ）成分が加わることにより黄色が白色に変色するのではっきりと確認できる。（Ｆ）成分の添加量は（Ａ）成分１００部に対し０〜３００部程度である。
【００２５】
さらに、以上の（Ａ）〜（Ｆ）成分以外に染料または顔料を添加することができる。即ち三原色原理を利用すれば、硬化前が黄色の組成物だけでなく、あらゆる色の組成物も作ることができる。三原色とは他の色と混色してもできない色のことであり、赤、青、黄色はそれぞれである。この三原色のうちの二色を混ぜると二次色ができる。例えば、青と黄色の混色でグリーンになり、黄色と赤の混色でオレンジになり、青と赤の混色で紫になる。本発明の硬化性組成物は黄色であるため青の染料または顔料を添加することによって硬化前の組成物はグリーンとなるが、湿気硬化によって黄色が消え、青色だけが残る。即ち、青染料または顔料を添加すれば、グリーンから青に変色する室温硬化性組成物を作ることができる。同じように、本来黄色の組成物に赤染料または顔料を添加することによって、オレンジから赤に変色する室温硬化性組成物を作ることができる。同じ原理で２種以上の染料を添加することによって任意に希望色から希望色に変色する組成物を作ることが可能である。また、色の濃度は染料の添加量によって変えることも可能である。
【００２６】
また、上記（Ａ）〜（Ｆ）の必須成分に加え、必要に応じて、繊維質充填剤、耐油性向上剤、耐熱性向上剤、耐寒性向上剤、チクソトロピー剤、脱水剤、防錆剤、接着性向上剤、耐油接着性向上剤、溶剤、可塑剤、酸化防止剤、紫外線吸収剤、光安定剤、難燃性付与剤、界面活性剤、静電気防止剤等を添加してもよい。これらは所要の物性に応じて適宜の量で添加される。
【００２７】
【発明の実施の形態】
次に、本発明を実施例により具体的に説明するが、本発明の範囲はこれらの実施例により限定されない。以下の実施例の記載において、部はいずれも重量部を示す。
【００２８】
実施例１
（Ａ）成分として鐘淵化学工業（株）ＭＡ４４０を用いた。ＭＡ４４０は炭素数１〜８のアルキル基を有する（メタ）アクリル酸アルキルエステル単量体単位と、炭素数１０〜３０以上のアルキル基を有する（メタ）アクリル酸アルキルエステル単量体単位とからなる共重合体でありかつ、分子末端にジメトキシシリル基を有するオキシアルキレン重合体の混合物である。１００部のＭＡ４４０に（Ｃ）成分であるアミノシラン（日本ユニカー（株）のＡ−１１１０）３部、（Ｂ）成分であるスズ触媒（日東化成（株）のＵ−３０３）２部、（Ｆ）成分であるコロイド炭酸カルシウム（ＳＰ−Ｔ：竹原工業社）７０部及び予め（Ｅ）成分であるリン酸トリエステル（ＴＯＰ）に溶解した（Ｄ）成分であるベンゾトリアゾール誘導体（ＴＩＮＵＶＩＮ３２７）を無水の状態で混合、真空脱泡し調製した。
【００２９】
実施例２〜２１，比較例１〜７
同様に表１、表２の通り各種組成物を配合した。ただし、表中の略称は以下の通りである。
・ＭＡ４４０：末端にジメトキシシリル基を有するアクリル重合体（鐘淵化学工業）
・ＳＡＴ２００：末端にジメトキシシリル基を有するポリプロピレンオキサイド（鐘淵化学工業）
・エピオンＥＰ５０５Ｓ：末端にジメトキシシリル基を有するポリイソブチレン重合体（鐘淵化学工業）
・Ｕ−３０３：ジブチルスズビストリエトキシシリケート（日東化成）
・Ｕ−２２０：ジブチルスズビスアセチルアセトナート（日東化成）
・Ｕ−３７３：ジブチルスズオキサイドとフタル酸ジエステルの混合物（日東化成）
・ＳＣＡＴ−２７：ジブチルスズジメトキサイド（大阪有機合成）
・ＴＰＴ：テトラプロポキシチタン
・Ａ−１１１０：アミノプロピルトリメトキシシラン（日本ユニカー）
・ＴＢＡ：テトラブチルアンモニウム
・ＢＡＰ：１，４ビス（３−アミノプロピル）ピリジン
・ＴＩＮＵＶＩＮ３２７：２，４−ジ−ｔｅｒｔ−ブチル−６−（５−クロロベンゾトリアゾール−２−イル）フェノール（チバスペシャリティケミカルズ）
・ＴＩＮＵＶＩＮ  Ｐ：２−（２Ｈ−ベンゾトリアゾール−２−イル−ｐ−クレゾール（チバスペシャリティケミカルズ）
・ＴＩＮＵＶＩＮ３２０：２−ベンゾトリアゾール−２−イル−４，６−ジ−ｔｅｒｔ−ブチルフェノール（チバスペシャリティケミカルズ）
・ＴＩＮＵＶＩＮ３２９：２−（２Ｈ−ベンゾトリアゾール−２−イル）−４−（１，１，３，３−テトラメチルブチル）フェノール（チバスペシャリティケミカルズ）
・ＴＯＰ：リン酸トリエステル
・ＤＯＰ：フタル酸ジエステル
・Ｐ−３０００：ポリプロピレンオキサイド（旭電化工業）
・ネオライトＳＰ−Ｔ：コロイド炭酸カルシウム（竹原工業）
・ソフトン１８００：重質炭酸カルシウム（竹原工業）
【００３０】
各配合物の初期の色と室温で湿気硬化させたときの色を目視で観察した。この結果を表１，２に示す。
【００３１】
【表１】
0003743004.tif 000002
【表２】
0003743004.tif 000003
【００３２】
【発明の効果】
本発明は湿気により硬化する室温硬化性組成物であり湿気による架橋と同時に組成物の色が消色する硬化性組成物に関するものである。そのため、どの程度硬化が進行しているかどうか外見では分かるため、硬化度合いを指触により確認すしたり、硬化したかどうか被接着物を動かして確認しなくてもよいため、硬化物の外観が汚くなってしまったり、接着力が低下したりすることがない。